(57)【要約】  【課題】  過充電時の電池内圧及び電池温度の上昇などの異常及びサイクル特性の劣化を抑制できる非水電解質二次電池を提供する。  【解決手段】  負極３、正極４、及び電解質を備える非水電解質二次電池１において、前記電解質として、ビフェニル及び／又はシクロヘキシルベンゼンなどの芳香族化合物を含んだものを用い、前記負極３の活物質として、１質量％以上、２０質量％以下の低結晶性炭素によって表面の一部又は全部が被覆された黒鉛を含んだものを用いる。【選択図】        図１
2005340157.tif 000002
【特許請求の範囲】
【請求項１】
正極、負極、及び電解質を備える非水電解質二次電池において、
前記電解質は、芳香族化合物を含み、
前記負極は、低結晶性炭素によって表面の一部又は全部が被覆された黒鉛を含むことを特徴とする非水電解質二次電池。
【請求項２】
前記被覆された黒鉛は、１質量％以上、２０質量％以下の低結晶性炭素で表面の一部又は全部が被覆されていることを特徴とする請求項１記載の非水電解質二次電池。
【請求項３】
正極、負極、及び電解質を備える非水電解質二次電池において、
前記電解質は、芳香族化合物を含み、
前記負極は、アセチレンブラックを含むことを特徴とする非水電解質二次電池。
【請求項４】
前記芳香族化合物は、１つもしくは２つのベンゼン環、又は、一部が水素化物の１つもしくは２つのベンゼン環を有する化合物であることを特徴とする請求項１乃至３の何れかに記載の非水電解質二次電池。
【請求項５】
前記芳香族化合物は、ビフェニル又はシクロヘキシルベンゼンの少なくとも１種であることを特徴とする請求項１乃至４の何れかに記載の非水電解質二次電池。
【請求項６】
前記電解質は、ビニレンカーボネートを含むことを特徴とする請求項１乃至５の何れかに記載の非水電解質二次電池。
【請求項７】
前記負極は、カルボキシメチルセルロースのナトリウム塩を含むことを特徴とする請求項１乃至６の何れかに記載の非水電解質二次電池。
【発明の詳細な説明】
【技術分野】
【０００１】
本発明は、正極、負極、及び電解質を備える非水電解質二次電池に関する。
【背景技術】
【０００２】
リチウムイオン電池等の非水電解質二次電池は、長時間過充電した場合、非水電解質及び活物質が分解して電池内圧及び電池温度が異常上昇するおそれがある。そのため、過充電時の電池内圧及び電池温度の異常上昇を防止すべく、非水電解質に添加剤を添加することが行われている。非水電解質に添加する添加剤としては、ビフェニルが広く用いられている。（例えば、特許文献１参照）。
【特許文献１】特開２００３−３１３４１５号公報
【発明の開示】
【発明が解決しようとする課題】
【０００３】
しかし、芳香族化合物は比較的低電位で酸化分解が生じるため、充電時において、ビフェニルが正極で酸化分解され、酸化分解による生成物が正極上に堆積したり、セパレータの目詰まりを生じさせるため、サイクル特性が劣化するという問題がある。
【０００４】
本発明は斯かる事情に鑑みてなされたものであり、電解質に芳香族化合物を含ませ、負極に低結晶性炭素で表面の一部又は全部を被覆した黒鉛を含ませることにより、過充電時の異常及びサイクル特性の劣化を抑制できる非水電解質二次電池を提供することを目的とする。
【０００５】
また、本発明は、黒鉛の表面の一部又は全部を１質量％以上、２０質量％以下の低結晶性炭素で被覆することにより、サイクル特性の劣化を効果的に抑制できる非水電解質二次電池を提供することを他の目的とする。
【０００６】
また、本発明は、電解質に芳香族化合物を含ませ、負極にアセチレンブラックを含ませることにより、過充電時の異常及びサイクル特性の劣化を抑制できる非水電解質二次電池を提供することを他の目的とする。
【０００７】
また、本発明は、電解質に１つもしくは２つのベンゼン環、又は、一部が水素化物の１つもしくは２つのベンゼン環を有する化合物を含ませることにより、過充電時の異常を抑制できる非水電解質二次電池を提供することを他の目的とする。
【０００８】
また、本発明は、電解質にビフェニル又はシクロヘキシルベンゼンの少なくとも１種を含ませることにより、過充電時の異常を抑制できる非水電解質二次電池を提供することを他の目的とする。
【０００９】
また、本発明は、電解質にビニレンカーボネートを含ませることにより、サイクル特性の劣化を抑制できる非水電解質二次電池を提供することを他の目的とする。
【００１０】
また、本発明は、負極にカルボキシメチルセルロースのナトリウム塩を含ませることにより、過充電時の異常をさらに抑制することができる非水電解質二次電池を提供することを他の目的とする。
【課題を解決するための手段】
【００１１】
第１発明に係る非水電解質二次電池は、正極、負極、及び電解質を備える非水電解質二次電池において、前記電解質は、芳香族化合物を含み、前記負極は、低結晶性炭素によって表面の一部又は全部が被覆された黒鉛を含むことを特徴とする。
【００１２】
第２発明に係る非水電解質二次電池は、第１発明において、前記被覆された黒鉛は、１質量％以上、２０質量％以下の低結晶性炭素で表面の一部又は全部が被覆されていることを特徴とする。
【００１３】
第３発明に係る非水電解質二次電池は、正極、負極、及び電解質を備える非水電解質二次電池において、前記電解質は、芳香族化合物を含み、前記負極は、アセチレンブラックを含むことを特徴とする。
【００１４】
第４発明に係る非水電解質二次電池は、第１〜第３発明の何れかにおいて、前記芳香族化合物は、１つもしくは２つのベンゼン環、又は、一部が水素化物の１つもしくは２つのベンゼン環を有する化合物であることを特徴とする。
【００１５】
第５発明に係る非水電解質二次電池は、第１〜第４発明の何れかにおいて、前記芳香族化合物は、ビフェニル又はシクロヘキシルベンゼンの少なくとも１種であることを特徴とする。
【００１６】
第６発明に係る非水電解質二次電池は、第１〜第５発明の何れかにおいて、前記電解質は、ビニレンカーボネートを含むことを特徴とする。
【００１７】
第７発明に係る非水電解質二次電池は、第１〜第６発明の何れかにおいて、前記負極は、カルボキシメチルセルロースのナトリウム塩を含むことを特徴とする。
【００１８】
第１発明においては、負極に含まれる黒鉛の表面の一部又は全部を、黒鉛よりも結晶性の低い低結晶性炭素で被覆した場合、負極の充電時の開回路電位が低下するため、充電時における正極の開回路電位が低下し、電解質に含まれる芳香族化合物の酸化分解は抑制される。そのため、芳香族化合物の酸化分解によるサイクル特性の劣化が抑制される。また、芳香族化合物によって過充電時の電池内圧及び電池温度の異常上昇などが抑制される。
【００１９】
第２発明においては、負極に含まれる被覆された黒鉛が、黒鉛の質量に対して１質量％（以下、被覆量という）未満の低結晶性炭素で被覆されている場合、低結晶性炭素の被覆による効果が十分でない。一方、被覆量が２０質量％を超えた場合、黒鉛粒子が硬くなり、負極の充填性が低下してしまう。また、被覆量が２０質量％を超えた場合、黒鉛粒子同士又は黒鉛粒子と集電体との密着性が若干低下するため、サイクル特性が低下する。被覆量は１質量％以上２０質量％以下が好ましい。
【００２０】
第３発明においては、負極にアセチレンブラックを少量含ませた場合、負極の充電時の開回路電位が低下するため、充電時における正極の開回路電位が低下し、電解質に含まれる芳香族化合物の正極での酸化分解が抑制される。そのため、芳香族化合物の酸化分解によるサイクル特性の劣化が抑制される。また、芳香族化合物によって過充電時の電池内圧及び電池温度の異常上昇などが抑制される。
【００２１】
第４発明においては、ベンゼン環を有する化合物は、黒鉛表面に吸着しやすく、吸着した化合物は黒鉛表面で還元分解されるため、抵抗の高い表面被膜が形成されやすく、負極上にリチウムが電析しやすいが、負極に含まれる黒鉛の表面を低結晶性炭素で被覆した場合、電解質に含まれるベンゼン環を有する化合物の前記黒鉛表面への吸着、及び、ベンゼン環を有する前記化合物の還元分解が抑制される。そのため、芳香族化合物の酸化分解によるサイクル特性の劣化が抑制される。また、芳香族化合物によって過充電時の電池内圧及び電池温度の異常上昇などが抑制される。
【００２２】
第５発明においては、電解質に、ビフェニル又はシクロヘキシルベンゼンの少なくとも１種を含ませた場合、過充電時の電池内圧及び電池温度の異常上昇などが抑制される。
【００２３】
第６発明においては、電解質にビニレンカーボネートを含ませた場合、負極表面に緻密で強固な被膜が形成されるため、電解質に含まれる芳香族化合物の負極表面への吸着、及び、電解質に含まれる芳香族化合物の還元分解が抑制される。そのため、芳香族化合物の酸化分解によるサイクル特性の劣化が抑制される。また、芳香族化合物によって過充電時の電池内圧及び電池温度の異常上昇などが抑制される。
【００２４】
第７発明においては、負極にカルボキシメチルセルロースのナトリウム塩（Ｎａ塩ＣＭＣ）を含ませた場合、カルボキシメチルセルロースのアンモニウム塩（ＮＨ4 塩ＣＭＣ）などを含ませる場合と比べて、過充電時に金属リチウムが均一に析出するため、電流密度分布が均一になり、セパレータのシャットダウンが均一に行われる。そのため、過充電時の異常が抑制され、安全性が向上する。また、過充電時の異常が抑制されるため、芳香族化合物の添加量を減少させてサイクル特性の劣化を抑制することができる。金属リチウムが均一に析出する理由としては、Ｎａ塩ＣＭＣから溶出したＮａ+ が負極被膜の性状に影響を与えているためと考えられる。また、前記理由として、Ｎａ+ からなる負極被膜の熱安定性がＮＨ4 塩の場合よりも良好であるためとも考えられる。また、前記理由として、Ｎａ塩ＣＭＣから溶出したＮａ+ が放電時に正極に移動して正極上に被膜を形成し、形成した被膜が過充電時の抵抗となるため、ビフェニルなどの過充電添加剤又は電解液の酸化分解反応が起こりやすく、前記酸化分解反応の発熱によって電池内部温度が上昇しやすくなり、セパレータのシャットダウンを促進するためとも考えられる。
【発明の効果】
【００２５】
第１、第３発明によれば、過充電時の異常及びサイクル特性の劣化を抑制できる。
【００２６】
第２、第６発明によれば、サイクル特性の劣化をより良好に抑制できる。
【００２７】
第４、第５発明によれば、過充電時の電池内圧及び電池温度の異常上昇などの異常をより良好に抑制できる。
【００２８】
第７発明によれば、過充電時の異常をさらに抑制することができる。
【発明を実施するための最良の形態】
【００２９】
以下、本発明をその実施の形態を示す図面に基づいて具体的に説明するが、本発明は、本実施例により、何ら限定されるものではなく、その主旨を変更しない範囲において、適宜変更して実施することができる。
【００３０】
（実施例１）
図１は、本発明に係る非水電解質二次電池（以下、電池という）の断面図である。図１において、１は電池、２は扁平巻状電極群、３は負極、４は正極、５はセパレータ、６は電池ケース、７は電池蓋、８は安全弁、９は負極端子、１０は負極リードである。扁平巻状電極群２は、負極３と正極４とをセパレータ５を介して巻回したものである。電池蓋７は負極端子９及び安全弁８を有し、扁平巻状電極群２は電池ケース６に収容してあり、電池蓋７と電池ケース６とはレーザー溶接されている。負極３は負極リード１０を介して負極端子９と接続され、正極４は電池ケース６の内面と接触している。
【００３１】
正極合剤は、活物質としてのＬｉＣｏＯ2 ９０質量％と、導電助剤としてのアセチレンブラック５質量％と、バインダとしてのポリフッ化ビニリデン（ＰＶＤＦ）５質量％とを混合して正極合剤とし、Ｎ−メチル−２−ピロリドン（ＮＭＰ）に分散させることによりペーストを調製した。調製したペーストを厚さ２０μｍのアルミニウム集電体に均一に塗布して乾燥させた後、ロールプレスで圧縮成形することにより正極を作製した。
【００３２】
負極合剤は、負極活物質としての炭素材料９５質量％と、バインダ（結着剤）としてのカルボキシメチルセルロースのアンモニウム塩（ＮＨ4 塩ＣＭＣ）３質量％及びスチレンブタジエンゴム２質量％とを混合し、蒸留水を適宜加えて分散させ、ペーストを調整した。調製したペーストを厚さ１５μｍの銅集電体に均一に塗布し、１００℃で５時間乾燥させた後、ロールプレスで電極合剤密度が１．４ｇ／ｃｃとなるように圧縮成形することにより負極を作製した。
【００３３】
前記炭素材料は、天然黒鉛の表面の一部又は全部を、天然黒鉛よりも結晶性の低い低結晶性炭素で被覆した炭素材料（以下、被覆黒鉛という）７０質量％と、その他の炭素材料としてメソフェーズ系炭素材料（以下、メソフェーズ黒鉛という）３０質量％とを含む。前記天然黒鉛は、Ｘ線広角回折法による（００２）面の平均面間隔（ｄ００２）が３．３５７Åであり、また、アルゴンレーザーラマンによる１５８０ｃｍ-1付近のピークに対する１３５５ｃｍ-1付近のピークの強度比（Ｉ１３５５／Ｉ１５８０）が、０．２５であり、さらに、学振法によるＸ線回折で求めた結晶子サイズＬｃ及びＬａは１００ｎｍ以上であるものを用いた。また、前記被覆黒鉛は、アルゴンレーザーラマンによる１５８０ｃｍ-1付近のピークに対する１３５５ｃｍ-1付近のピークの強度比（Ｉ１３５５／Ｉ１５８０）が０．８である。
【００３４】
前記被覆黒鉛は、トルエンガスを炭素原料として化学蒸着処理法によって、天然黒鉛の表面を、天然黒鉛の質量に対して５質量％（以下、被覆量という）の低結晶性炭素で被覆したものである。化学蒸着処理方法としては、特に限定はされないが、例えば流動床式の化学蒸着処理法、又は、静置式の固定床化学蒸着処理法を用いることが可能である。
【００３５】
流動床式の化学蒸着処理法では、まず黒鉛粒子と不活性ガスとを反応器内に供給して、嵩密度（ＪＩＳ  Ｋ５１０１）が約０．１〜０．５ｇ／ｃｍ3 の黒鉛粒子の流動層を形成する。この状態で反応器内を昇温して反応器内が所定温度に到達した後、炭素源を反応器内に供給することによって、黒鉛粒子の表面が低結晶性炭素で被覆される。化学蒸着処理温度は炭素源として用いる有機物の種類によって異なるが、化学蒸着処理温度が８５０℃未満の場合は、熱分解炭素の析出速度が小さく、化学蒸着処理に長時間を要するので好ましくない。化学蒸着処理温度は特に限定されないが、８５０〜１２００℃が好ましく、より好ましくは９００〜１２００℃、特に好ましくは９５０〜１１５０℃である。
【００３６】
炭素源としては、特に限定はされないが、例えばベンゼン、トルエン、キシレン、スチレン、エチルベンゼン、ジフェニルメタン、ビフェニル、ナフタレン、フェノール、クレゾール、ニトロベンゼン、クロルベンゼン、インデン、クマロン、ピリジン、アントラセン、フェナントレン等の１環〜３環の芳香族炭化水素、その誘導体、又はその混合物などの有機物を用いることが可能である。また、石炭系のタールの蒸留工程で得られるガス軽油、クレオソート油、アントラセン油、石油系の分解油、ナフサ分解タール油、メタン、エタン、プロパン、ブタン、ペンタン、ヘキサン等の脂肪族炭化水素を用いたり、前記脂肪族炭化水素の誘導体であるアルコールを単独で、又は混合物として用いたり、エチレン、プロピレン、イソプロピレン、ブタジエン、アセチレン等の二重結合又は三重結合を有する有機物を用いることが可能である。
【００３７】
なお、化学蒸着処理において、反応器内に供給する炭素源としての有機物は、不活性ガスで希釈した混合ガスの形態で供給することが好ましい。不活性ガスとしては、特に限定されないが、窒素又はアルゴン等を用いることが可能である。混合ガス中の有機物のモル濃度は、好ましくは２〜８０％、さらに好ましくは５〜７０％である。混合ガス中の有機物のモル濃度が２％未満の場合は、化学蒸着処理に長時間を要するので好ましくない。一方、混合ガス中の有機物のモル濃度が８０％を超える場合は、炭素粒子表面を低結晶性炭素で被覆した後に、低結晶性炭素が炭素粒子表面から剥がれ落ち易くなるため好ましくない。以上の諸条件を適宜選択して化学蒸着処理を行うことにより、黒鉛粒子表面を低結晶性炭素で被覆することができる。なお、被覆に用いる低結晶性炭素の量（被覆量）は、化学蒸着処理時間により調節することができる。
【００３８】
また、静置式の固定床化学蒸着処理法では、例えば石英管中の黒鉛板上に黒鉛粒子を静置して、石英管内に炭素源となる有機物と希釈ガスとからなる混合ガスを供給しながら有機物の熱分解温度以上に加熱する。なお、炭素源となる有機物の種類、希釈ガスの種類、混合ガス中の有機物のモル濃度、及び、処理温度は、上述の流動床式の化学蒸着処理法と同様である。
【００３９】
セパレータ５としては、厚さ２０μｍ程度の微多孔性ポリエチレンフィルムを用いた。電解質には、エチレンカーボネート（ＥＣ）とエチルメチルカーボネート（ＥＭＣ）との体積比が３：７の混合溶媒にＬｉＰＦ6 を１．１ｍｏｌ／ｌ溶解させたものに、ビフェニルを２質量％添加した非水電解質を用いた。電池１のサイズは、幅３０ｍｍ、厚さ４．２ｍｍ、高さ５０ｍｍであり、容量は６００ｍＡｈである。
【００４０】
（実施例２）
電解質へのビフェニルの添加量を０．１質量％としたこと以外は実施例１と同様に電池を作製した。
【００４１】
（実施例３）
電解質へのビフェニルの添加量を０．５質量％としたこと以外は実施例１と同様に電池を作製した。
【００４２】
（実施例４）
電解質へのビフェニルの添加量を１質量％としたこと以外は実施例１と同様に電池を作製した。
【００４３】
（実施例５）
電解質へのビフェニルの添加量を３．５質量％としたこと以外は実施例１と同様に電池を作製した。
【００４４】
（実施例６）
電解質へのビフェニルの添加量を５質量％としたこと以外は実施例１と同様に電池を作製した。
【００４５】
（実施例７）
電解質への添加剤を２質量％のシクロヘキシルベンゼンにしたこと以外は実施例１と同様に電池を作製した。
【００４６】
（実施例８）
電解質への添加剤を２質量％の２−フルオロアニソールにしたこと以外は実施例１と同様に電池を作製した。
【００４７】
（実施例９）
電解質への添加剤を２質量％のターシャルアミルベンゼンにしたこと以外は実施例１と同様に電池を作製した。
【００４８】
（実施例１０）
電解質への添加剤を２質量％の４フルオロジフェニルエーテルにしたこと以外は実施例１と同様に電池を作製した。
【００４９】
（実施例１１）
電解質への添加剤を２質量％の２−フルオロビフェニルにしたこと以外は実施例１と同様に電池を作製した。
【００５０】
（実施例１２）
電解質への添加剤を２質量％のビフェニル及び２質量％のシクロヘキシルベンゼンにしたこと以外は実施例１と同様に電池を作製した。
【００５１】
（実施例１３）
被覆黒鉛の低結晶性炭素による被覆量を０．５質量％にしたこと、及び、被覆黒鉛のアルゴンレーザーラマンによる１５８０ｃｍ-1付近のピークに対する１３５５ｃｍ-1付近のピークの強度比（Ｉ１３５５／Ｉ１５８０）が０．４８であること以外は実施例１と同様に電池を作製した。
【００５２】
（実施例１４）
被覆黒鉛の低結晶性炭素による被覆量を１質量％にしたこと、及び、被覆黒鉛のアルゴンレーザーラマンによる強度比（Ｉ１３５５／Ｉ１５８０）が０．５２であること以外は実施例１と同様に電池を作製した。
【００５３】
（実施例１５）
被覆黒鉛の低結晶性炭素による被覆量を２質量％にしたこと、及び、被覆黒鉛のアルゴンレーザーラマンによる強度比（Ｉ１３５５／Ｉ１５８０）が０．５５であること以外は実施例１と同様に電池を作製した。
【００５４】
（実施例１６）
被覆黒鉛の低結晶性炭素による被覆量を１０質量％にしたこと、及び、被覆黒鉛のアルゴンレーザーラマンによる強度比（Ｉ１３５５／Ｉ１５８０）が１．０であること以外は実施例１と同様に電池を作製した。
【００５５】
（実施例１７）
被覆黒鉛の低結晶性炭素による被覆量を１５質量％にしたこと、及び、被覆黒鉛のアルゴンレーザーラマンによる強度比（Ｉ１３５５／Ｉ１５８０）が１．２であること以外は実施例１と同様に電池を作製した。
【００５６】
（実施例１８）
被覆黒鉛の低結晶性炭素による被覆量を２０質量％にしたこと、及び、被覆黒鉛のアルゴンレーザーラマンによる強度比（Ｉ１３５５／Ｉ１５８０）が１．４であること以外は実施例１と同様に電池を作製した。
【００５７】
（実施例１９）
被覆黒鉛の低結晶性炭素による被覆量を２５質量％にしたこと、及び、被覆黒鉛のアルゴンレーザーラマンによる強度比（Ｉ１３５５／Ｉ１５８０）が１．６であること以外は実施例１と同様に電池を作製した。
【００５８】
（実施例２０）
被覆黒鉛における天然黒鉛の表面を低結晶性炭素で被覆する方法をピッチ被覆にしたこと、及び、被覆黒鉛のアルゴンレーザーラマンによる強度比（Ｉ１３５５／Ｉ１５８０）が０．７６であること以外は実施例１と同様に電池を作製した。
【００５９】
なお、黒鉛粒子をピッチに浸漬して、不活性雰囲気中で熱処理するピッチ被覆では、まず、黒鉛粒子をピッチに温度１０〜３００℃程度で、好ましくは１００〜２００℃程度で、５〜６０分程度、好ましくは１０〜３０分程度浸漬する。その際使用するピッチは、石炭、石油、又は木材などの有機物の乾留によって得られるタールを蒸留したときの釜残油であれば特に限定されず、例えばコールタールピッチ又は石油ピッチ等を使用することが可能である。次に、ピッチから、黒鉛粒子を分離した後に、有機溶媒を加えて１０〜３００℃程度、好ましくは１０〜１００℃程度で洗浄処理する。そして、不活性雰囲気中で黒鉛粒子表面に被覆したピッチを炭化することにより、低結晶性炭素で表面が被覆された黒鉛（被覆黒鉛）が得られる。
【００６０】
ここで、洗浄用の有機溶媒としては特に限定されず、例えばトルエン、メタノール、アセトン、ヘキサン、ベンゼン、キシレン、メチルナフタレン、タール中油などを使用することが可能である。なお、被覆に用いる低結晶性炭素の量（被覆量）は、洗浄に使用する有機溶媒の種類、洗浄時間、洗浄温度等により調整することができる。不活性雰囲気中でのピッチを炭化する温度は、特に限定されないが、例えば６００〜１５００℃であり、好ましくは８００〜１２００℃であり、さらに好ましくは９００〜１０００℃である。また、炭化処理時間も特に限定されないが、１〜２０時間程度、好ましくは３〜１２時間程度である。
【００６１】
（実施例２１）
負極活物質としての炭素材料における被覆黒鉛の含有量を１０質量％にし、他の炭素材料であるメソフェーズ系黒鉛の含有量を９０質量％にしたこと以外は実施例１と同様に電池を作製した。
【００６２】
（実施例２２）
負極活物質としての炭素材料における被覆黒鉛の含有量を３０質量％にし、他の炭素材料であるメソフェーズ系黒鉛の含有量を７０質量％にしたこと以外は実施例１と同様に電池を作製した。
【００６３】
（実施例２３）
負極活物質としての炭素材料における被覆黒鉛の含有量を５０質量％にし、他の炭素材料であるメソフェーズ系黒鉛の含有量を５０質量％にしたこと以外は実施例１と同様に電池を作製した。
【００６４】
（実施例２４）
負極活物質としての炭素材料における被覆黒鉛の含有量を８０質量％にし、他の炭素材料であるメソフェーズ系黒鉛の含有量を２０質量％にしたこと以外は実施例１と同様に電池を作製した。
【００６５】
（実施例２５）
負極活物質としての炭素材料における被覆黒鉛の含有量を１００質量％にしたこと以外は実施例１と同様に電池を作製した。
【００６６】
（実施例２６）
負極活物質としての炭素材料における被覆黒鉛の含有量を８０質量％にし、他の炭素材料を２０質量％の鱗片状黒鉛としたこと以外は実施例１と同様に電池を作製した。
【００６７】
（実施例２７）
負極活物質としての炭素材料における被覆黒鉛の含有量を９８質量％にし、他の材料を２質量％のアセチレンブラックとしたこと以外は実施例１と同様に電池を作製した。
【００６８】
（実施例２８）
電解質に、２質量％のビフェニル、及び、０．５質量％のビニレンカーボネート（ＶＣ）を添加したこと以外は実施例１と同様に電池を作製した。
【００６９】
（実施例２９）
負極活物質として、低結晶性炭素によって被覆されていない天然黒鉛を用い、天然黒鉛の含有量を９８質量％とし、他の材料を２質量％のアセチレンブラックとしたこと以外は実施例１と同様に電池を作製した。
【００７０】
（実施例３０）
負極のバインダ（結着剤）として、カルボキシメチルセルロースのナトリウム塩（Ｎａ塩ＣＭＣ）を用い、Ｎａ塩ＣＭＣの含有量を３質量％としたこと以外は実施例１と同様に電池を作製した。
【００７１】
（実施例３１）
負極のバインダとして、カルボキシメチルセルロースのナトリウム塩（Ｎａ塩ＣＭＣ）を用い、Ｎａ塩ＣＭＣの含有量を３質量％としたこと以外は実施例２８と同様に電池を作製した。
【００７２】
（実施例３２）
負極のバインダとして、カルボキシメチルセルロースのナトリウム塩（Ｎａ塩ＣＭＣ）を用い、Ｎａ塩ＣＭＣの含有量を０．５質量％としたこと以外は実施例２８と同様に電池を作製した。
【００７３】
（実施例３３）
負極のバインダとして、カルボキシメチルセルロースのナトリウム塩（Ｎａ塩ＣＭＣ）を用い、Ｎａ塩ＣＭＣの含有量を１質量％としたこと以外は実施例２８と同様に電池を作製した。
【００７４】
（実施例３４）
負極のバインダとして、カルボキシメチルセルロースのナトリウム塩（Ｎａ塩ＣＭＣ）を用い、Ｎａ塩ＣＭＣの含有量を２質量％としたこと以外は実施例２８と同様に電池を作製した。
【００７５】
（実施例３５）
負極のバインダとして、カルボキシメチルセルロースのナトリウム塩（Ｎａ塩ＣＭＣ）を用い、Ｎａ塩ＣＭＣの含有量を４質量％としたこと以外は実施例２８と同様に電池を作製した。
【００７６】
（比較例１）
負極活物質として低結晶性炭素によって被覆されていない天然黒鉛を用いたこと以外は実施例１と同様に電池を作製した。
【００７７】
（比較例２）
芳香族化合物が添加されていない電解質を用いたこと以外は実施例１と同様に電池を作製した。
【００７８】
これらの各実施例および各比較例の電池について、充放電サイクル試験及び過充電試験を行った。まず、各実施例および各比較例毎に同じ条件の電池を１０セル作製し、これらの電池を、電流６００ｍＡで電圧４．２Ｖまで３時間定電流定電圧充電し、その後、電流６００ｍＡで電圧３Ｖまで放電を行い、初期の放電容量を測定した。
【００７９】
充放電サイクル試験は、初期の放電容量を測定した１０セルのうち５セルに対し、同様の充放電を５００サイクル繰返し、５００サイクル目の放電容量を測定し、容量保持率（％）を算出し、５セルの平均値を求めた。ここで、容量保持率は、初期の放電容量に対する５００サイクル目の放電容量の比率（％）である。なお、容量保持率（サイクル特性）が８０％以上の電池を良好とし、８０％未満の電池を不良とした。
【００８０】
過充電試験は、初期の放電容量を測定した１０セルのうち残りの５セルに対し、電流６００ｍＡで電圧４．２Ｖまで３時間定電流定電圧充電し、その後、電流６００ｍＡで３時間過充電を行い、過充電中に異常発熱などの異常が生じたセル数を記録した。また、実施例１，２８，３０〜３５の電池については夫々別途５セルを用意し、電流１Ａで同様の過充電を行い、異常が生じたセル数を記録した。試験結果を表１−１〜１−３に示す。
【００８１】
【表１】
2005340157.tif 000003
【００８２】
【表２】
2005340157.tif 000004
【００８３】
【表３】
2005340157.tif 000005
【００８４】
実施例１〜３５のように、電解質に芳香族化合物を添加し、負極活物質として被覆黒鉛を用いた場合、何れも８０％以上の容量保持率（サイクル特性）を確保しており、しかも、何れも異常電池数がゼロである。一方、比較例１のように、負極活物質として、低結晶性炭素によって被覆されていない天然黒鉛を用いた場合、異常電池数はゼロであるが、容量保持率は実施例１〜３５と比べて大幅に低下している。また、比較例２のように、電解質に芳香族化合物を添加していない場合、容量保持率は良好であるが、全ての電池に異常が生じている。
【００８５】
実施例１〜６のように、ビフェニルの添加量が０．１〜５質量％の場合は、何れも８０％以上の容量保持率を確保しており、また、何れも異常電池数がゼロである。また、実施例１３〜１９のように、被覆黒鉛の被覆量が０．５〜２５質量％の場合、何れも８０％以上の容量保持率を確保しており、また、何れも異常電池数がゼロである。被覆黒鉛の被覆量が１〜２０質量％の場合は、何れも８５％以上の容量保持率を確保している。
【００８６】
実施例１及び２０に見られるように、被覆黒鉛の被覆方法は、ピッチ被覆よりも容量保持率が良好な化学蒸着法の方が好ましい。これは、化学蒸着法の方が、容易に黒鉛表面を低結晶性炭素で均一に被覆できるためである。また、実施例１、２１〜２５に見られるように、被覆黒鉛の含有量が８０質量％までは、含有量が多くなるに従って容量保持率が向上している。被覆黒鉛の含有量が１００質量％の場合は、若干容量保持率の低下が認められる。これは、被覆量が４質量％以上の場合は、黒鉛粒子同士、又は、黒鉛粒子と集電体との導電性が低下するためであり、実施例２６又は２７のように、導電助剤として、鱗片状黒鉛又はアセチレンブラックなどを少量添加することがより好ましい。その中でも、正極の開回路電位をより低電位とすることが可能なアセチレンブラックが特に好ましい。また、実施例２８に見られるように、ビニレンカーボネート（ＶＣ）を添加した場合、容量保持率が向上する。
【００８７】
また、実施例２９のように、電解質に芳香族化合物を添加し、負極活物質として、低結晶性炭素によって被覆されていない天然黒鉛とアセチレンブラックとを用いた場合、８０％以上の容量保持率を確保しており、しかも異常電池数はゼロである。
【００８８】
また、実施例１，２８のように負極のバインダ（結着剤）にカルボキシメチルセルロースのアンモニウム塩（ＮＨ4 塩ＣＭＣ）を用いた場合は１Ａの過充電で両方の電池に異常が生じているが、実施例３０〜３５のように負極のバインダにカルボキシメチルセルロースのナトリウム塩（Ｎａ塩ＣＭＣ）を用いた場合は１Ａの過充電でも異常は生じておらず、安全性がより向上している。また、実施例３１〜３５において、Ｎａ塩ＣＭＣの添加量が１〜３質量％の場合の容量保持率は９０％以上であるが、Ｎａ塩ＣＭＣの添加量が１質量％未満又は３質量％よりも大きい場合の容量保持率は９０％未満となっている。Ｎａ塩ＣＭＣの添加量が０．５質量％未満の場合、増粘効果が低下してペーストの安定性が低下し、またサイクル特性も低下する傾向にある。また、Ｎａ塩ＣＭＣの添加量が４質量％より大きい場合、電池充電時に負極表面にリチウムが多く電析し、サイクル特性が低下する傾向にある。Ｎａ塩ＣＭＣの添加量は、０．５〜４質量％が好ましく、１〜３質量％がより好ましい。
【００８９】
ここで、負極の活物質に用いる黒鉛粒子は、上述した実施例に限定はされないが、天然黒鉛又は人造黒鉛が好ましく、Ｘ線広角回折法による（００２）面の平均面間隔（ｄ００２）が３．３５４〜３．４Åであり、アルゴンレーザーラマンによる１５８０ｃｍ-1付近のピークに対する１３５５ｃｍ-1付近のピークの強度比（Ｉ１３５５／Ｉ１５８０）が０．４０以下であり、学振法によるＸ線回折で求めた結晶子サイズＬｃ及びＬａは１００ｎｍ以上であるものが好ましい。
【００９０】
また、前記黒鉛粒子の表面の一部又は全部を低結晶性炭素で被覆した被覆黒鉛は、上述した実施例に限定はされないが、Ｘ線広角回折法による（００２）面の平均面間隔（ｄ００２）が３．３５４〜３．４Åであり、かつアルゴンレーザーラマンによる１５８０ｃｍ-1付近のピークに対する１３５５ｃｍ-1付近のピークの強度比（Ｉ１３５５／Ｉ１５８０）が０．４５以上であるものが好ましい。
【００９１】
前記黒鉛粒子の被覆方法は、上述した実施例に限定はされないが、化学蒸着処理法（気相、液相、固相いずれも）が好ましい。被覆の均一性又は有効性を考えると、流動床式の化学蒸着処理法が特に好ましい。また、気相、液相、固相の原料を用いて被覆したもの全てを単独あるいは併用して用いることが可能である。
【００９２】
被覆黒鉛における低結晶性炭素による被覆量は、被覆の形態又は黒鉛によって異なるが、０．１質量％以上被覆すると本発明の効果を得ることができる。被覆量の上限は特にないが、被覆量が多い場合、被覆に用いる低結晶性炭素によって粒子自体が硬くなり、負極の充填性が低下したり、それにともない、粒子同士、及び、粒子と集電体との導電性が低下したり、また、充放電の電圧挙動が変化したりする場合があるため、被覆量は２０質量％以下が好ましく、より好ましい被覆量は１質量％以上、２０質量％以下である。
【００９３】
負極活物質に含まれる被覆黒鉛の含有量は高い方が好ましいが、芳香族化合物の量、又は、要求される電池の性能に応じて適宜選択することができる。負極活物質中の被覆黒鉛の含有量は、上述した実施例に限定はされないが、４０質量％以上が好ましく、特に好ましいのは５０質量％から９８質量％である。
【００９４】
被覆黒鉛以外の負極活物質については、上述した実施例に限定はされないが、好ましくは天然黒鉛、人造黒鉛（ＭＣＭＢ又はＭＣＦなどのメソフェーズ系黒鉛）、リチウムを吸蔵放出する金属又は金属酸化物を用いることが可能であり、メソフェーズ系黒鉛（ＭＣＭＢ又はＭＣＦ）が特に好ましい。
【００９５】
前記被覆量が４質量％以上の場合、低結晶性炭素によって活物質同士の導電性が低下するために、導電性を向上させる導電助剤を添加することが好ましい。導電助剤は、一般に使用されている黒鉛、カーボンブラック、アセチレンブラック、ケッチェンブラック、ＶＧＣＦ（気相成長炭素）等を用いることが可能であり、特に好ましい量は２質量％〜２０質量％である。導電助剤としてさらに好ましいのは、黒鉛よりも結晶性が低く、満充電時の開回路電位が低電位であるカーボンブラック、アセチレンブラック、又はケッチェンブラックである。添加量は、使用する負極活物質又はバインダによっても異なるが、導電性を維持するためには一般的に０．５質量％〜１０質量％が好ましく、２質量％〜５質量％がより好ましい。
【００９６】
負極のバインダについては、上述した実施例に限定はされないが、密着性又は電池性能を考えると、ポリフッ化ビニリデン（ＰＶＤＦ）、ＰＶＤＦの一部をカルボキシ変性したもの、スチレンブタジエンゴム、又はカルボキシメチルセルロースなどが好ましい。特に、スチレンブタジエンゴムとカルボキシメチルセルロースとの混合物を使用した際に、本発明の効果が大きい。
【００９７】
電解質に添加される芳香族化合物としては、上述した実施例に限定はされず、例えばクメン、１，３−ジイソプロピルベンゼン、１，４−ジイソプロピルベンゼン、１−メチルプロピルベンゼン、１，３−ビス（１−メチルプロピル）ベンゼン、１，４−ビス（１−メチルプロピル）ベンゼン、シクロペンチルベンゼン、２−ブロモビフェニル、又は、２−クロロビフェニルなどを用いることが可能である。
【図面の簡単な説明】
【００９８】
【図１】図１は、本発明に係る非水電解質二次電池の断面図である。
【符号の説明】
【００９９】
１  電池（非水電解質二次電池）
２  扁平巻状電極群
３  負極
４  正極
５  セパレータ
６  電池ケース
７  電池蓋
８  安全弁
９  負極端子
１０  負極リード
【図１】
2005340157.tif 000006